КЕРАМИЧЕСКАЯ МАССА ДЛЯ ИЗГОТОВЛЕНИЯ ИЗРАЗЦОВ
CERAMIC PASTE FOR MANUFACTURE OF GLAZED TILES

Изобретение касается производства печных изразцов. Известна керамическая масса для изготовления изразцов, включающая, вес.ч.: тугоплавкая (Летгайнская) глина 2-16; молотый шамот 1-15 [1]. Задачей изобретения является повышение термостойкости изразцов. Технический результат достигается тем, что керамическая масса для изготовления изразцов, включающая тугоплавкую глину, молотый шамот, отличающаяся тем, что дополнительно содержит молотый вспученный перлит и молотый пегматит при следующем соотношении компонентов, мас.%: тугоплавкая глина 56-58; молотый шамот 12-16; молотый вспученный перлит 20-24; молотый пегматит 6-8.
В таблице приведены составы керамической массы, а также термостойкость полученных из нее изразцов.
Таблица
Компоненты
Составы, мас.%
1
2
Тугоплавкая глина
58
56
Молотый шамот
12
16
Молотый вспученный перлит
24
20
Молотый пегматит
6
8
Термостойкость (нагрев до 200°C - охлаждение в воде), циклы
~20
~20
Для приготовления керамической массы могут быть использованы тугоплавкие глины любых месторождений.
Шамот, вспученный перлит, пегматит предварительно размалывают до порошкообразного состояния. Компоненты керамической массы дозируют в требуемых количествах и смешивают. Массу увлажняют до 19-23% и формуют из нее изразцы, которые обжигают при температуре 1200-1250°С. На поверхность обожженных изразцов наносят слой глазури и обжигают при температуре 1000-1100°C.
Источники информации
1. Гехт Г. Керамика. Л.-М.: Главная редакция химической литературы, 1938. С.248.